(57)【要約】  光学フィルム５（眼鏡レンズ用積層体）は、眼鏡レンズ４の表側の面４１に配置して用いられるものである。また、光学フィルム５は、光透過性を有する保護層５２と、保護層５２の裏側に設けられ、レーザーの照射により発色する発色材料５１２を含む発色層５１と、発色層５１の裏側に設けられ、保護層５２および発色層５１を介して入射する入射光を偏光する偏光層５３と、を備えている。これにより、発色層の印字された部分が消失するのを防止することができる眼鏡レンズ用積層体および積層体付眼鏡レンズを提供することができる。また、眼鏡レンズ用積層体および積層体付眼鏡レンズに効率よくマーキングを施すこともできる。
2017073220.tif 000002
【特許請求の範囲】
【請求項１】
眼鏡レンズの表側の面に配置して用いられる眼鏡レンズ用積層体であって、
光透過性を有する光透過性層と、
前記光透過性層の裏側に設けられ、エネルギー線の照射により発色する発色材料を含む発色層と、
前記発色層の裏側に設けられ、前記光透過性層および前記発色層を介して入射する入射光を偏光する偏光層と、を備えることを特徴とする眼鏡レンズ用積層体。
【請求項２】
前記発色材料は、ビスマス系化合物、フタロシアニン系化合物、ナフタロシアニン系化合物およびアントラキノン系化合物のうちの少なくとも１つを含む請求項１に記載の眼鏡レンズ用積層体。
【請求項３】
前記眼鏡レンズの表側の面は、湾曲面で構成され、
当該眼鏡レンズ用積層体は、可撓性を有し、前記湾曲面の湾曲形状に追従して変形可能である請求項１または２に記載の眼鏡レンズ用積層体。
【請求項４】
前記偏光層における可視光の透過率は、前記発色層における可視光の透過率よりも低い請求項１ないし３のいずれか１項に記載の眼鏡レンズ用積層体。
【請求項５】
前記発色層は、第１の発色層と、前記該第１の発色層の裏側に設けられ、前記第１の発色層とは発色した際の色相が異なる第２の発色層とを有している請求項１ないし４のいずれか１項に記載の眼鏡レンズ用積層体。
【請求項６】
前記第２の発色層における可視光の透過率は、前記第１の発色層における可視光の透過率よりも低い請求項５に記載の眼鏡レンズ用積層体。
【請求項７】
光透過性を有し、前記発色層の裏側に設けられ、前記眼鏡レンズに対して当該眼鏡レンズ用積層体を接合する接合層をさらに有している請求項１ないし６のいずれか１項に記載の眼鏡レンズ用積層体。
【請求項８】
眼鏡レンズと、眼鏡レンズの表側の面に配置された眼鏡レンズ用積層体とを備える積層体付眼鏡レンズであって、
前記眼鏡レンズ用積層体は、光透過性を有する光透過性層と、前記光透過性層の裏側に設けられ、エネルギー線の照射により発色する発色材料を含む発色層と、前記発色層の裏側に設けられ、前記光透過性層および前記発色層を介して入射する入射光を偏光する偏光層と、を備えることを特徴とする積層体付眼鏡レンズ。
【請求項９】
請求項１ないし７のいずれか１項に記載の前記眼鏡レンズ用積層体を用意する工程と、
前記眼鏡レンズ用積層体の前記発色層に、前記光透過性層を介して、前記エネルギー線を照射することにより、前記発色材料を発色させて前記発色層にマーキングを施す工程と、を含むことを特徴とするマーキング方法。
【請求項１０】
請求項８に記載の前記積層体付眼鏡レンズを用意する工程と、
前記積層体付眼鏡レンズの前記発色層に、前記光透過性層を介して、前記エネルギー線を照射することにより、前記発色材料を発色させて前記発色層にマーキングを施す工程と、を含むことを特徴とするマーキング方法。
【発明の詳細な説明】
【技術分野】
【０００１】
本発明は、眼鏡レンズ用積層体、積層体付眼鏡レンズおよびマーキング方法に関する。
【背景技術】
【０００２】
眼鏡やサングラス等のレンズは、樹脂材料またはガラス材料等の光透過性を有する材料で構成されている。この眼鏡レンズの表側の面には、光透過性を有する保護フィルムを貼着して用いられる（例えば、特許文献１参照）。【０００３】
このような保護フィルムには、例えば、インクジェットプリントや、レーザー照射により、企業名等のロゴを印字（マーキング）する場合がある。この印字は、保護フィルムや眼鏡レンズの色とは異なる色とされる。【０００４】
しかしながら、このような構成では、印字された部分が保護フィルムの表側に位置しているため、眼鏡を使用するに連れ、印字が摩擦等により消失するおそれがある。
【先行技術文献】
【特許文献】
【０００５】
【特許文献１】特開平５−３４６４８号公報
【発明の概要】
【発明が解決しようとする課題】
【０００６】
本発明の目的は、発色層の印字された部分が消失するのを防止することができる眼鏡レンズ用積層体および積層体付眼鏡レンズを提供することにある。また、本発明の他の目的は、眼鏡レンズ用積層体および積層体付眼鏡レンズに効率よくマーキングを施すマーキング方法を提供することにもある。
【課題を解決するための手段】
【０００７】
このような目的は、下記（１）〜（１０）の本発明により達成される。
（１）  眼鏡レンズの表側の面に配置して用いられる眼鏡レンズ用積層体であって、
光透過性を有する光透過性層と、
前記光透過性層の裏側に設けられ、エネルギー線の照射により発色する発色材料を含む発色層と、
前記発色層の裏側に設けられ、前記光透過性層および前記発色層を介して入射する入射光を偏光する偏光層と、を備えることを特徴とする眼鏡レンズ用積層体。【０００８】
（２）  前記発色材料は、ビスマス系化合物、フタロシアニン系化合物、ナフタロシアニン系化合物およびアントラキノン系化合物のうちの少なくとも１つを含む上記（１）に記載の眼鏡レンズ用積層体。【０００９】
（３）  前記眼鏡レンズの表側の面は、湾曲面で構成され、
当該眼鏡レンズ用積層体は、可撓性を有し、前記湾曲面の湾曲形状に追従して変形可能である上記（１）または（２）に記載の眼鏡レンズ用積層体。【００１０】
（４）  前記偏光層における可視光の透過率は、前記発色層における可視光の透過率よりも低い上記（１）ないし（３）のいずれかに記載の眼鏡レンズ用積層体。【００１１】
（５）  前記発色層は、第１の発色層と、前記該第１の発色層の裏側に設けられ、前記第１の発色層とは発色した際の色相が異なる第２の発色層とを有している上記（１）ないし（４）のいずれかに記載の眼鏡レンズ用積層体。【００１２】
（６）  前記第２の発色層における可視光の透過率は、前記第１の発色層における可視光の透過率よりも低い上記（５）に記載の眼鏡レンズ用積層体。【００１３】
（７）  光透過性を有し、前記発色層の裏側に設けられ、前記眼鏡レンズに対して当該眼鏡レンズ用積層体を接合する接合層をさらに有している上記（１）ないし（６）のいずれかに記載の眼鏡レンズ用積層体。【００１４】
（８）  眼鏡レンズと、眼鏡レンズの表側の面に配置された眼鏡レンズ用積層体とを備える積層体付眼鏡レンズであって、
前記眼鏡レンズ用積層体は、光透過性を有する光透過性層と、前記光透過性層の裏側に設けられ、エネルギー線の照射により発色する発色材料を含む発色層と、前記発色層の裏側に設けられ、前記光透過性層および前記発色層を介して入射する入射光を偏光する偏光層と、を備えることを特徴とする積層体付眼鏡レンズ。【００１５】
（９）  上記（１）ないし（７）のいずれかに記載の前記眼鏡レンズ用積層体を用意する工程と、
前記眼鏡レンズ用積層体の前記発色層に、前記光透過性層を介して、前記エネルギー線を照射することにより、前記発色材料を発色させて前記発色層にマーキングを施す工程と、を含むことを特徴とするマーキング方法。【００１６】
（１０）  上記（８）に記載の前記積層体付眼鏡レンズを用意する工程と、
前記積層体付眼鏡レンズの前記発色層に、前記光透過性層を介して、前記エネルギー線を照射することにより、前記発色材料を発色させて前記発色層にマーキングを施す工程と、を含むことを特徴とするマーキング方法。
【発明の効果】
【００１７】
本発明によれば、発色層の印字された部分が消失するのを防止することができる眼鏡レンズ用積層体および積層体付眼鏡レンズを得ることができる。また、本発明によれば、眼鏡レンズ用積層体および積層体付眼鏡レンズに効率よくマーキングを施すこともできる。
【図面の簡単な説明】
【００１８】
【図１】図１は、第１実施形態の本発明に係る積層体付眼鏡レンズを備えるサングラスの斜視図である。
【図２】図２は、図１に示す積層体付眼鏡レンズを示す断面図である。
【図３】図３は、図１に示す積層体付眼鏡レンズの製造方法を示す図である。
【図４】図４は、図１に示す積層体付眼鏡レンズの製造方法を示す図である。
【図５】図５は、図１に示す積層体付眼鏡レンズの製造方法を示す図である。
【図６】図６は、図１に示す積層体付眼鏡レンズの製造方法を示す図である。
【図７】図７は、第２実施形態の本発明に係る積層体付眼鏡レンズを示す断面図である。
【発明を実施するための形態】
【００１９】
以下、本発明の眼鏡レンズ用積層体、積層体付眼鏡レンズおよびマーキング方法を添付図面に示す好適な実施形態に基づいて詳細に説明する。
【００２０】
＜第１実施形態＞
図１は、第１実施形態の本発明に係る積層体付眼鏡レンズを備えるサングラスの斜視図である。図２は、図１に示す積層体付眼鏡レンズを示す断面図である。図３〜図６は、本発明に係るマーキング方法を含む図１に示す積層体付眼鏡レンズの製造方法を示す図である。
【００２１】
なお、図１〜図３では、上側を「上方」または「上」と、下側を「下方」または「下」とも言う。また、図１〜図３において、サングラスを使用者の頭部に装着した際に、レンズの使用者の目側の面を裏側の面と言い、その反対側の面を表側の面とも言う。すなわち、図２〜図４（図７についても同様）では、上側の面が「表側の面」であり、下側の面が「裏側の面」である。
【００２２】
また、図２〜図４（図７についても同様）では、積層体付眼鏡レンズを平板状に図示しているが、実際は、積層体付眼鏡レンズは、図５および図６に示すように湾曲した形状をなしている。また、図２〜図４（図７についても同様）では、眼鏡レンズ用積層体および積層体付眼鏡レンズを、それらの厚さ方向に誇張して図示しているが、各部材（各層）の厚さの関係は、実際の関係と大きく異なっている。
【００２３】
図１に示すように、サングラス（眼鏡）１は、使用者の頭部に装着されるフレーム２と、フレーム２に固定された積層体付眼鏡レンズ３とを備えている。なお、本明細書中において、「眼鏡レンズ」とは、集光機能を有するレンズ、集光機能を有しないレンズの双方を含む。
【００２４】
また、本発明は、サングラスのような日光から眼を保護する機能を有する眼鏡のみならず、例えば、水泳用、スキー用、バイク用等のゴーグルや、溶接時に目を保護するゴーグル等において用いることができる。
【００２５】
図１に示すように、フレーム２は、使用者の頭部に装着される構造体であり、リム部２１と、ブリッジ部２２と、使用者の耳に掛けられるテンプル部２３と、ノーズパッド部２４を有している。
【００２６】
各リム部２１は、リング状をなしており、内側に積層体付眼鏡レンズ３が装着される部分である。
【００２７】
ブリッジ部２２は、リム部２１同士を連結する部分である。
各テンプル部２３は、つる状をなし、対応するリム部２１の縁部に連結されている。これらのテンプル部２３は、使用者の耳に掛けられる部分である。
【００２８】
ノーズパッド部２４は、サングラス１を使用者の頭部に装着した状態（装着状態）において、使用者の鼻と当接する部分である。これらのノーズパッド部２４により、サングラス１（フレーム２）の使用者の頭部への装着状態を安定的に維持することができる。
【００２９】
このフレーム２の構成材料としては、特に限定されず、各種金属材料や、各種樹脂材料等を用いることができる。
【００３０】
なお、フレーム２の形状は、フレーム２を使用者の頭部に容易かつ確実に装着することができれば、図示の形状に限定されない。
【００３１】
各リム部２１には、それぞれ、積層体付眼鏡レンズ３が装着されている。２つの積層体付眼鏡レンズ３は、同様の構成であるため、以下、一方の積層体付眼鏡レンズ３について代表的に説明する。
【００３２】
図２に示すように、積層体付眼鏡レンズ３は、光透過性を有する眼鏡レンズ４と、眼鏡レンズ４の上側（表側）の面に貼着（配置）された光学フィルム（眼鏡レンズ用積層体）５とを有している。
【００３３】
眼鏡レンズ４は、図５等に示すように、上側（外側）に向って湾曲した板状をなしている。この眼鏡レンズ４は、上側（外側）から入射する入射光を集光するレンズ機能を有している。
【００３４】
眼鏡レンズ４の構成材料としては、光透過性を有していれば、特に限定されず、例えば、熱可塑性樹脂、硬化性樹脂（例えば、熱硬化性樹脂、光硬化性樹脂）等の各種樹脂材料、各種ガラス材料、各種結晶材料が挙げられる。
【００３５】
上記樹脂材料としては、例えば、ポリエチレン、ポリプロピレン、エチレン−プロピレン共重合体等のポリオレフィン、ポリ塩化ビニル、ポリスチレン、ポリアミド、ポリイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、エポキシ樹脂、フェノール樹脂、ユリア樹脂、メラミン樹脂、シリコーン樹脂、ポリウレタン等、またはこれらを主成分とする共重合体、ブレンド体、ポリマーアロイ等が挙げられ、これらのうちの１種または２種以上を組み合わせて用いることができる。
【００３６】
上記ガラス材料としては、例えば、ソーダガラス、結晶性ガラス、石英ガラス、鉛ガラス、カリウムガラス、ホウケイ酸ガラス、無アルカリガラス等が挙げられる。
【００３７】
上記結晶材料としては、例えば、サファイア、水晶等が挙げられる。
【００３８】
また、眼鏡レンズ４の厚さは、特に限定されず、例えば、０．５ｍｍ以上、２０．０ｍｍ以下であるのが好ましく、１．０ｍｍ以上、１８．０ｍｍ以下であるのがより好ましい。かかる厚さの眼鏡レンズ４は、比較的高い強度を維持しつつ、軽量化を図ることができる。
【００３９】
次に、光学フィルム５について説明する。
図２に示すように、光学フィルム５は、発色層５１と、保護層（光透過性層）５２と、偏光層５３と、接合層５４ａ、５４ｂと、を有している。また、光学フィルム５では、接合層５４ａ、偏光層５３、接合層５４ｂ、発色層５１および保護層５２が、この順で下側（裏側）から積層されている。
【００４０】
発色層５１は、樹脂材料５１１と、樹脂材料５１１に混合（充填）された発色材料５１２とを含んでいる。
【００４１】
樹脂材料５１１としては、特に限定されないが、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、シリコーン系樹脂、フッ素系樹脂、ポリウレタン、ポリオレフィン系樹脂、ポリブタジエン、ポリイソプレン、ポリクロロプレン、ＰＥＴやＰＢＴのようなポリエステル、ポリエチレンサクシネート、ポリサルフォン、ポリエーテル、また、ベンゾシクロブテン系樹脂やノルボルネン系樹脂等の環状オレフィン系樹脂等が挙げられ、これらのうちの１種または２種以上を組み合わせて用いることができる。なお、２種以上の樹脂を組み合わせて用いる場合、これらは、ポリマーアロイ、ポリマーブレンド（混合物）、共重合体等とすることができる。
【００４２】
発色材料５１２は、レーザー（エネルギー線）Ｌの照射により、発色（変色）する材料である。発色材料５１２が発色することにより、発色層５１に印字（マーキング）を形成することができる。この発色材料５１２は、上記機能を有していれば特に限定されず、例えば、染料・顔料等の着色剤、粘土類等を使用することができる。
【００４３】
具体的には、発色材料５１２としては、ビスマス系化合物、フタロシアニン系化合物、ナフタロシアニン系化合物、アントラキノン系化合物、銅系化合物、モリブデン系化合物、金属塩等の金属化合物や、無機鉛化合物、真珠光沢顔料、珪素化合物、雲母類、金属および／または金属酸化物で被覆された雲母類、カオリン類、珪砂、硅藻土、タルク等が挙げられ、これらのうちの１種または２種以上を組み合わせて用いることができる。
【００４４】
なお、雲母類を被覆する金属および／または金属酸化物としては、例えば、アンチモン、スズ、酸化チタン、二酸化スズ等が挙げられ、これらのうちの１種または２種以上を組み合わせて用いることができる。２種以上の金属および／または金属酸化物を組み合わせて用いる場合、これらの組み合わせとしては、例えば、スズとアンチモンとの組み合わせ、スズとアンチモンと酸化チタンとの組み合わせ等が挙げられる。また、この場合、雲母類を被覆する被膜は、各層が金属または金属酸化物単体で構成された複数層で構成されても、２種以上の金属および／または金属酸化物を含む単層で構成されてもよい。
【００４５】
発色材料５１２は、これらの中でも、特に、ビスマス系化合物、フタロシアニン系化合物、ナフタロシアニン系化合物およびアントラキノン系化合物のうちの少なくとも１つを含むのが好ましい。このビスマス系化合物としては、具体的には、特に限定されないが、例えば、酸化ビスマス、硝酸ビスマス、オキシ硝酸ビスマスなどの硝酸ビスマス系、塩化ビスマスなどのハロゲン化ビスマス系、オキシ塩化ビスマス、硫酸ビスマス、酢酸ビスマス、クエン酸ビスマス、水酸化ビスマス、チタン酸ビスマス等が挙げられる。
【００４６】
ビスマス系化合物は、レーザー（エネルギー線）Ｌの照射による発色性が極めて高いため、鮮明な印字を形成することができることから好ましい。また、ビスマス系化合物は、レーザー（エネルギー線）Ｌを照射しない部分の眼鏡レンズとしての視認性低下を抑制することができるという点からも好ましい。これらの中でも、入手が容易であり、安価であるという観点から、ビスマス系化合物としては、硝酸ビスマス、水酸化ビスマスを好適に用いることができる。
【００４７】
上記銅系化合物としては、例えば、銅、酸化銅、ハロゲン化銅、ギ酸、クエン酸、サリチル酸、ラウリル酸、シュウ酸、マレイン酸などの有機酸銅、リン酸銅、ヒドロキシリン酸銅などを好適に用いることができる。
【００４８】
上記モリブデン系化合物としては、モリブデン、二酸化モリブデン、三酸化モリブデン、塩化モリブデン、モリブデン酸金属塩を好適に用いることができる。なお、モリブデン酸金属塩を形成する金属としては、例えば、カリウム（Ｋ）、亜鉛（Ｚｎ）、カルシウム（Ｃａ）、ニッケル（Ｎｉ）、ビスマス（Ｂｉ）、マグネシウム（Ｍｇ）等が挙げられる。
【００４９】
また、フタロシアニン系化合物、ナフタロシアニン系化合物、アントラキノン系化合物は、レーザー（エネルギー線）Ｌの照射による発色性が極めて高いため、鮮明な印字を形成することができることから好ましい。また、レーザー（エネルギー線）Ｌを照射しない部分の眼鏡レンズとしての視認性低下を抑制することができるという点からも好ましい。
【００５０】
このような発色材料５１２の発色層５１中の含有量は、０．０１ｗｔ％以上、５ｗｔ％以下であるのが好ましく、０．０５ｗｔ％以上、２ｗｔ％以下であるのがより好ましい。発色材料５１２の含有量が多すぎると、光学フィルム５（積層体付眼鏡レンズ３）の製造コストが高くなる場合がある。また、この場合、眼鏡レンズとしての視認性が低下する場合がある。一方、発色材料５１２の含有量が少なすぎると、レーザーＬを照射した後の発色層５１の色（印字の色）の鮮明さが不十分となる可能性がある。
【００５１】
また、発色層５１の厚さ（平均厚さ）は、特に限定されないが、１μｍ以上、５００μｍ以下であるのが好ましく、５μｍ以上、４００μｍ以下であるのがより好ましい。発色層５１の厚さが厚すぎると、使用する発色材料５１２の絶対量（充填量）が増大し、光学フィルム５（積層体付眼鏡レンズ３）の製造コストが高くなる場合がある。一方、発色層５１の厚さが薄すぎると、発色材料５１２の含有量等によっては、発色の程度が低く、不十分かつ不鮮明な印字となる可能性がある。
【００５２】
なお、レーザーＬを照射する前の発色層５１（樹脂材料５１１）の色は、無色であっても、赤色、青色、黄色等、如何なる色であってもよい。
【００５３】
これらの色の選択は、樹脂材料５１１に染料や顔料の種類を選択して混合することにより可能になる。この染料としては、例えば、酸性染料、直接染料、反応性染料、および塩基性染料等が挙げられ、これらから選択される１種または２種以上を組み合わせて用いることができる。
【００５４】
染料の具体例としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクトブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５等が挙げられる。
【００５５】
図２に示すように、保護層５２は、光学フィルム５（積層体付眼鏡レンズ３）において最も表側に位置しており、光学フィルム５の最外層を構成している。このため、保護層５２は、積層体付眼鏡レンズ３、特に、発色層５１を保護することができる。
【００５６】
この保護層５２の構成材料としては、特に限定されず、例えば、ポリエチレンテレフタレート（ＰＥＴ）、ポリブチレンテレフタレート（ＰＢＴ）、ポリエチレンナフタレート（ＰＥＮ）等のポリエステル系樹脂、ポリエチレン、ポリプロピレンのようなポリオレフィン系樹脂、ポリイミド系樹脂、ポリアミド系樹脂、ポリカーボネート系樹脂、ポリメチルメタクリレート等のアクリル系樹脂、アセテート系樹脂、アリル系樹脂、シリコーン系樹脂等の各種樹脂材料が挙げられる。これらの中でも、保護層５２の構成材料としては、ポリアミド系樹脂、ポリカーボネート系樹脂、ポリウレタン系樹脂、アクリル系樹脂を主成分として含有する材料が好ましく用いられる。
【００５７】
これらの構成材料で構成された保護層５２は、発色層５１を確実に保護することができる。
【００５８】
特に、耐熱性に優れた保護層５２を得る場合には、ポリカーボネート樹脂、アリル系樹脂、シリコーン系樹脂等を用いるのが好ましい。
【００５９】
耐衝撃性に優れた保護層５２を得る場合には、ポリアミド系樹脂、ポリカーボネート樹脂、ポリウレタン系樹脂等を用いるのが好ましい。
【００６０】
耐摩耗性に優れた保護層５２を得る場合には、アリル系樹脂、シリコーン系樹脂、ポリウレタン系樹脂等を用いるのが好ましい。
【００６１】
耐候性に優れた保護層５２を得る場合には、アクリル系樹脂、シリコーン系樹脂等を用いるのが好ましい。
【００６２】
耐薬品性に優れた保護層５２を得る場合には、ポリアミド樹脂等を用いるのが好ましい。
【００６３】
偏光層５３は、保護層５２および発色層５１を介して入射する入射光（偏光していない自然光および乱反射光）から、所定の一方向にのみ振動する光（偏光面を有する光）すなわち直線偏光を取出す機能を有している。これにより、積層体付眼鏡レンズ３を介して目に入射する入射光は、偏光される。通常、乱反射光は、自然光の１０倍程度の量で存在し、かつ様々な方向から眼に入射することで、視界にギラツキを生じさせる。したがって、偏光層５３で不要な乱反射光を大幅にカットすることにより、視界に生じるギラツキを低減して、鮮明な視界を確保することができる。
【００６４】
特に、本発明では、偏光層５３の上側（表側）に、発色材料５１２を含有する発色層５１が別途設けられている。入射光の大部分は、発色層５１を通過するが、入射光の一部は、発色層５１中の発色材料５１２により反射または散乱され、発色層５１を通過することができない。そして、発色層５１を通過した入射光も偏光層５３で偏光される。したがって、偏光層５３の上側に別途発色層５１を設けた本発明によれば、より鮮明な視界を確保することができる。
【００６５】
偏光層５３の偏光度は、特に限定されないが、例えば、５０％以上、１００％以下であるのが好ましく、８０％以上、１００％以下であるのがより好ましい。これにより、不要な乱反射光をより確実にカットすることができる。また、偏光層５３の可視光線透過率は、特に限定されないが、例えば、７％以上、６０％以下であるのが好ましく、８％以上、５０％以下であるのがより好ましい。これにより、十分に明るい視界を確保することができる。
【００６６】
このような偏光層５３の構成材料としては、上記機能を有するものであれば特に限定されないが、例えば、ヨウ素や二色性染料等の二色性物質を吸着、染色させ、一軸延伸した高分子フィルム、ポリエン系配向フィルム等が挙げられる。前記高分子フィルムの構成材料としては、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等が挙げられる。また、前記ポリエン系配向フィルムの構成材料としては、ポリビニルアルコールの脱水処理物、ポリ塩化ビニルの脱塩酸処理物等が挙げられる。
【００６７】
これらの中でも、偏光層５３は、ヨウ素または二色性染料を吸着、染色させ、一軸延伸したポリビニルアルコール（ＰＶＡ）を主成分として含有する高分子フィルムが好ましい。ポリビニルアルコール（ＰＶＡ）は、透明性、耐熱性、染色剤であるヨウ素または二色性染料との親和性、延伸時の配向性のいずれもが優れた材料である。したがって、ＰＶＡを主成分として含有する偏光層５３は、優れた耐熱性と、高い偏光能とを有する。
【００６８】
なお、上記二色性染料としては、例えば、クロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【００６９】
この偏光層５３の厚さＴ５３は、特に限定されず、例えば、５μｍ以上、６０μｍ以下であるのが好ましく、１０μｍ以上、４０μｍ以下であるのがより好ましい。偏光層５３が厚すぎると、その構成材料にもよるが、光学フィルム５全体として厚くなる場合がある。一方、偏光層５３が薄すぎると、偏光能が不十分になるおそれがある。
【００７０】
接合層５４ａは、光学フィルム５を眼鏡レンズ４に対して貼着（接合）する機能を有している。また、接合層５４ｂは、発色層５１と偏光層５３とを接合する機能を有している。接合層５４ａおよび接合層５４ｂは、それぞれ同様の構成であるため、以下、接合層５４ａについて代表的に説明する。
【００７１】
接合層５４ａは、光透過性を有する接着剤または粘着剤により構成されている。上記接着剤または粘着剤としては、特に限定されず、例えば、ウレタン系接着剤、エポキシ系接着剤、アクリル系粘着剤、シリコーン系粘着剤等のうちのいずれを主成分として含有してもよいが、そのなかでも特に、ウレタン系接着剤、アクリル系粘着剤を主成分として含有するのが好ましい。さらには、被着体材料に対しより高い接着力または粘着力を発揮し得る接着剤または粘着剤が好ましい。
【００７２】
アクリル系粘着剤は、主に、粘着性を与える低Ｔｇの主モノマー成分と、接着性や凝集力を与える高Ｔｇのコモノマー成分と、架橋や接着性改良のための官能基含有モノマー成分とを重合してなる重合体または共重合体である。
【００７３】
主モノマー成分としては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステルが挙げられる。
【００７４】
コモノマー成分としては、例えば、アクリル酸メチル、メタクリル酸メチル、メタクリル酸エチル、酢酸ビニル、スチレン、アクリロニトリル等が挙げられる。
【００７５】
官能基含有モノマー成分としては、例えば、アクリル酸、メタクリル酸、マレイン酸、イタコン酸等のカルボキシル基含有モノマーや、２−ヒドロキシエチル（メタ）アクリレ−ト、２−ヒドロキシプロピル（メタ）アクリレ−ト、Ｎ−メチロールアクリルアミド等のヒドロキシル基含有モノマー、アクリルアミド、メタクリルアミド、グリシジルメタクリレート等が挙げられる。
【００７６】
このような成分を重合してなるアクリル系粘着剤が好ましい理由は、粘着力、凝集力に優れるとともに、ポリマー中に不飽和結合がないため光や酸素に対する安定性が高く、また、モノマーの種類や分子量の選択により用途に応じた任意の品質、特性を得ることができるからである。
【００７７】
シリコーン系粘着剤としては、例えば、ジメチルシロキサン系粘着剤、ジフェニルシロキサン系粘着剤が挙げられる。
【００７８】
また、接合層５４ａの厚さＴ５４は、特に限定されず、例えば、２μｍ以上、５０μｍ以下であるのが好ましく、５μｍ以上、３５μｍ以下であるのがより好ましい。
【００７９】
このような接合層５４ａにより、光学フィルム５を眼鏡レンズ４に配置（貼着）することができる。
【００８０】
ここで、図４は、光学フィルム５にレーザー（エネルギー線）Ｌを照射して印字（マーキング）を行っている図である。光学フィルム５では、発色層５１のレーザーＬが照射された部分が変色する。この変色は、発色層５１中の発色材料が、照射されたレーザーＬのエネルギーによって化学反応（例えば、炭化、変色、発泡、分散等）を起すため、この化学反応を起した部分と、その周囲の部分とで色が異なって見えることにより生じる。よって、発色層５１の所望の部分にレーザーＬを照射することにより、所望のパターンを有する印字（マーキング）を発色層５１に形成することができる。
【００８１】
なお、本明細書中では、「印字」とは、発色層５１に模様を形成することを言う。この模様とは、企業名やデザイナーを示す文字、数字、図形（絵柄）等を含む。
【００８２】
特に、図４に示すように、光学フィルム５では、保護層５２を介してレーザーＬを発色層５１に照射して、発色層５１のレーザーＬが照射（集光）された部分を変色させることにより、発色層５１に印字する。このため、光学フィルム５では、発色層５１の印字された部分（以下、単に「印字（マーキング）５１３」と言う）は、必然的に保護層５２に覆われる。すなわち、印字５１３が外側（外気）に露出した状態となるのを確実に避けることができる。よって、従来のように印字５１３の一部または全部が、摩耗によって消失するのを確実に防止することができる。その結果、サングラス１は、使用年月を重ねても印字５１３を鮮明に維持することができるため、そのデザイン性を良好に保つことができる。
【００８３】
なお、従来の眼鏡用フィルムでは、印字５１３を保護するためには、印字を行った後の発光層５１に保護フィルムを貼着する必要がある。これに対し、光学フィルム５では、発色層５１と、保護層５２と、偏光層５３と、接合層５４ａ、５４ｂとの積層体を製造し、その積層体の発色層５１に対してレーザーＬの照射によって印字５１３を形成すれば、発色層５１の上側に配置された保護層５２により印字５１３を保護することができる。
【００８４】
したがって、光学フィルム５では、印字を行った後の発色層５１に保護フィルムを貼着する手間、または、保護層を設ける手間を省略することができる。また、眼鏡レンズ４に光学フィルム５を貼着した後、さらには、フレーム２に合せた形状に切断（加工）した後であっても、レーザーＬによって発色層５１の所望の位置に、保護層５２によって保護された印字５１３を形成することができる。
【００８５】
このような印字５１３の色は、発色材料５１２の種類を適宜選択することにより調節することができる。また、印字５１３の色は、樹脂材料５１１の色や、偏光層５３の色や、眼鏡レンズ４の色とは異なっているのが好ましい。これにより、サングラス１を表側（外側）から見たときの印字５１３の鮮明さをより高めることができる。
【００８６】
また、偏光層５３における可視光の透過率は、発色層５１（樹脂材料５１１）における可視光の透過率よりも低く設定するのが好ましい。これにより、表側（外側）から光学フィルム５を見たとき、印字５１３の周辺は、比較的暗く見える。よって、印字５１３を際立たせることができ、光学フィルム５のデザイン性を高めることができる。さらに、使用者（装着者）側からは、偏光層５３および接合層５４ｂを介して印字５１３を見ることになるため、使用者には印字５１３を視認しにくくすることができる。
【００８７】
なお、上記レーザーＬとしては、例えば、ＹＡＧ（イットリウム（Ｙ）・アルミニウム（Ａ）・ガーネット（Ｇ））レーザー光線（波長＝１.０６４μｍ）、または、ＹＶＯ4（イットリウム・バナデート）レーザー光線（波長＝１.０６４μｍ）を用いることが好ましい。これらのレーザー光線は、透明体を透過する性質を有しており、発色層５１に印字する際に、煙等が保護層５２から発生するのを抑制することができる。さらに、印字５１３の発色濃度の調整が容易となるとともに、光学フィルム５に与える悪影響（変質、劣化等）を最小限にすることができる。その結果、発色層５１に鮮明な印字５１３を形成することができる。
【００８８】
なお、ＹＶＯ4レーザー機（キーエンス社製、「ＭＤ−Ｖ９６００」）を用いる場合、レーザーＬのパルス条件は、例えば、平均出力が０．８〜５．０Ｗ、より好ましくは１．５〜３．０Ｗ、Ｑスイッチ周波数が１０〜３０ＫＨｚ、スキャンスピードが３００〜４０００ｍｍ／ｓ、より好ましくは１５００〜３０００ｍｍ／ｓに設定される。
【００８９】
また、光学フィルム５が眼鏡レンズ４に貼着される前（光学フィルム５の保管時）には、接合層５４ａは、離型シートで覆われていてもよい。光学フィルム５を眼鏡レンズ４に貼着するときに、離型シートを接合層５４ａから剥離して使用することにより、光学フィルム５の保管時に接合層５４ａにごみが付着したり、粘着力が低下したりするのを防止することができる。
【００９０】
この離型シートとしては、特に限定されず、例えば、ポリエチレンテレフタレート、ポリブチレンテレフタレート、ポリエチレン、ポリプロピレン、ポリアリレート等の各種樹脂材料よりなるフィルムや、ポリエチレンラミネート紙、クレーコート紙、グラシン紙、再生紙等の各種紙材よりなる基材であって、その接合層５４ａとの接合面に離型処理が施された基材を用いることができる。この場合、離型処理の代表例としては、シリコーン系樹脂、長鎖アルキル系樹脂、フッ素系樹脂等の離型剤よりなる離型剤層の接合面への形成が挙げられる。
【００９１】
次に、発色層５１への印字方法（マーキング方法）を含むサングラス１の製造方法について簡単に説明する。
まず、図３に示すように、光学フィルム５を得る。この方法としては、公知の積層方法を用いることができるため、その説明を省略する。
【００９２】
次いで、図３に示すように、保護層５２を介して発色層５１に向ってレーザーＬを照射（集光）する。これにより、図４に示すように、発色層５１のレーザーＬが照射された部分が変色して、印字５１３が形成される。すなわち、発色層５１にマーキングを施す。
【００９３】
このとき、レーザーＬは、偏光層５３まで到達しないため、偏光層５３が変質、劣化するのを防止することができる。このため、偏光層５３は、その機能（偏光能）を効果的に発揮することができる。この点が、発色層５１と偏光層５３とを別個に設けること、さらには、レーザーＬを保護層５２を介して（偏光層５３と反対側から）発色層５１に照射することの利点の１つである。
【００９４】
そして、図５および図６に示すように、光学フィルム５を眼鏡レンズ４の表側の面４１に貼着する。眼鏡レンズ４の表側の面４１は、上側（外側）に向って湾曲した湾曲面を構成している。光学フィルム５は、全体として可撓性を有している。このため、光学フィルム５は、表側の面４１（湾曲面）の湾曲形状に追従して変形するので、気泡等が発生することなく、表側の面４１にきれいに貼着することができる。
【００９５】
このように、本方法によれば、光学フィルム５に向ってレーザーＬを照射し、その光学フィルム５を眼鏡レンズ４に貼着するという簡単な方法によって、サングラス１を得ることができる。
【００９６】
なお、上記方法に限定されず、例えば、光学フィルム５を予め眼鏡レンズ４に貼着した状態でレーザーＬを照射して、発色層５１に印字を行ってもよい。
【００９７】
＜第２実施形態＞
図７は、第２実施形態の本発明に係る積層体付眼鏡レンズを示す断面図である。
【００９８】
以下、この図を参照して、本発明の積層体付眼鏡レンズ（眼鏡レンズ用積層体）の第２実施形態について説明するが、前述した実施形態との相違点を中心に説明し、同様の事項はその説明を省略する。
【００９９】
図７に示すように、光学フィルム５Ａは、発色層（第１の発色層）５１ａと、発色層（第２の発色層）５１ｂと、保護層５２と、偏光層５３と、接合層５４ａ、５４ｂとを有している。また、光学フィルム５Ａでは、接合層５４ａ、偏光層５３、接合層５４ｂ、発色層５１ａ、発色層５１ｂおよび保護層５２が、この順で下側（裏側）から積層されている。
【０１００】
本実施形態の光学フィルム５Ａでは、発色層５１ａの色が発色層５１ｂの色よりも暗くなるように設定されている。すなわち、発色層５１ａにおける可視光の透過率は、発色層５１ｂにおける可視光の透過率よりも低くなっている。このため、上側（表側）から光学フィルム５Ａを見たとき、発色層５１ｂの印字５１３ｂが浮び出したように見えるようになる。
【０１０１】
また、発色層５１ａ、５１ｂは、互いに発色後の色（色相）が異なっているのが好ましい。具体的には、発色層５１ａの印字５１３ａの色が、発色層５１ｂの印字５１３ｂの色よりも暗くなるように発色材料を選択するのが好ましい。このような光学フィルム５Ａによれば、上側（表側）から印字５１３ｂを見たとき、その下側（裏側）に暗い色の印字５１３ａが位置しているため、印字５１３ｂが鮮明に見えるようになる。このようなことから、デザイン性に優れた光学フィルム５Ａとすることができる。
【０１０２】
以上、本発明の眼鏡レンズ用積層体、積層体付眼鏡レンズおよびマーキング方法を図示の実施形態について説明したが、本発明は、これに限定されるものではなく、眼鏡レンズ用積層体および積層体付眼鏡レンズを構成する各部は、同様の機能を発揮し得る任意の構成のものと置換することができる。また、眼鏡レンズ用積層体には、表面コート等、任意の構成物が付加されていてもよい。さらに、本発明のマーキング方法は、任意の追加の工程を含んでいてもよい。
【０１０３】
なお、本発明の眼鏡レンズ用積層体および積層体付眼鏡レンズは、前記各実施形態のうちの、任意の２以上の構成（特徴）を組み合わせてもよい。
【０１０４】
また、前記各実施形態では、眼鏡レンズ用積層体は、眼鏡レンズの表側の面の全面に貼着したが、本発明では、これに限定されず、眼鏡レンズの表側の面の一部に貼着して用いてもよい。
【産業上の利用可能性】
【０１０５】
本発明は、眼鏡レンズの表側の面に配置して用いられる眼鏡レンズ用積層体であって、光透過性を有する光透過性層と、前記光透過性層の裏側に設けられ、エネルギー線の照射により発色する発色材料を含む発色層と、前記発色層の裏側に設けられ、前記光透過性層および前記発色層を介して入射する入射光を偏光する偏光層と、を備えることを特徴とする。これにより、発色層の印字された部分が消失するのを防止することができる眼鏡レンズ用積層体および積層体付眼鏡レンズを提供することができる。また、眼鏡レンズ用積層体および積層体付眼鏡レンズに効率よくマーキングを施すマーキング方法を提供することもできる。したがって、本発明は、産業上の利用可能性を有する。
【符号の説明】
【０１０６】
１        サングラス
２        フレーム
２１      リム部
２２      ブリッジ部
２３      テンプル部
２４      ノーズパッド部
３        積層体付眼鏡レンズ
４        眼鏡レンズ
４１      表側の面
５        光学フィルム
５Ａ      光学フィルム
５１      発色層
５１ａ    発色層
５１ｂ    発色層
５１１    樹脂材料
５１２    発色材料
５１３    印字
５１３ａ  印字
５１３ｂ  印字
５２      保護層
５３      偏光層
５４ａ    接合層
５４ｂ    接合層
Ｌ        レーザー
【図１】
2017073220.tif 000003
【図２】
2017073220.tif 000004
【図３】
2017073220.tif 000005
【図４】
2017073220.tif 000006
【図５】
2017073220.tif 000007
【図６】
2017073220.tif 000008
【図７】
2017073220.tif 000009
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
眼鏡レンズの表側の面に配置して用いられる眼鏡レンズ用積層体であって、
光透過性を有する光透過性層と、
前記光透過性層の裏側に設けられ、エネルギー線の照射により発色する発色材料を含む発色層と、
前記発色層の裏側に設けられ、前記光透過性層および前記発色層を介して入射する入射光を偏光する偏光層と、を備え、
前記偏光層における可視光の透過率は、前記発色層における可視光の透過率よりも低く、
発色した前記発色材料は、前記偏光層の色とは異なることを特徴とする眼鏡レンズ用積層体。
【請求項２】
前記発色材料は、ビスマス系化合物、フタロシアニン系化合物、ナフタロシアニン系化合物およびアントラキノン系化合物のうちの少なくとも１つを含む請求項１に記載の眼鏡レンズ用積層体。
【請求項３】
前記眼鏡レンズの表側の面は、湾曲面で構成され、
当該眼鏡レンズ用積層体は、可撓性を有し、前記湾曲面の湾曲形状に追従して変形可能である請求項１または２に記載の眼鏡レンズ用積層体。
【請求項４】
前記発色層は、第１の発色層と、前記該第１の発色層の裏側に設けられ、前記第１の発色層とは発色した際の色相が異なる第２の発色層とを有している請求項１ないし３のいずれか１項に記載の眼鏡レンズ用積層体。
【請求項５】
前記第２の発色層における可視光の透過率は、前記第１の発色層における可視光の透過率よりも低い請求項４に記載の眼鏡レンズ用積層体。
【請求項６】
光透過性を有し、前記発色層の裏側に設けられ、前記眼鏡レンズに対して当該眼鏡レンズ用積層体を接合する接合層をさらに有している請求項１ないし５のいずれか１項に記載の眼鏡レンズ用積層体。
【請求項７】
眼鏡レンズと、眼鏡レンズの表側の面に配置された眼鏡レンズ用積層体とを備える積層体付眼鏡レンズであって、
前記眼鏡レンズ用積層体は、光透過性を有する光透過性層と、前記光透過性層の裏側に設けられ、エネルギー線の照射により発色する発色材料を含む発色層と、前記発色層の裏側に設けられ、前記光透過性層および前記発色層を介して入射する入射光を偏光する偏光層と、を備え、
前記偏光層における可視光の透過率は、前記発色層における可視光の透過率よりも低く、
発色した前記発色材料は、前記偏光層の色とは異なることを特徴とする積層体付眼鏡レンズ。
【請求項８】
請求項１ないし６のいずれか１項に記載の前記眼鏡レンズ用積層体を用意する工程と、
前記眼鏡レンズ用積層体の前記発色層に、前記光透過性層を介して、前記エネルギー線を照射することにより、前記発色材料を発色させて前記発色層にマーキングを施す工程と、を含むことを特徴とするマーキング方法。
【請求項９】
請求項７に記載の前記積層体付眼鏡レンズを用意する工程と、
前記積層体付眼鏡レンズの前記発色層に、前記光透過性層を介して、前記エネルギー線を照射することにより、前記発色材料を発色させて前記発色層にマーキングを施す工程と、を含むことを特徴とするマーキング方法。
【手続補正２】
【補正対象書類名】明細書
【補正対象項目名】０００７
【補正方法】変更
【補正の内容】
【０００７】
このような目的は、下記（１）〜（９）の本発明により達成される。
（１）眼鏡レンズの表側の面に配置して用いられる眼鏡レンズ用積層体であって、
光透過性を有する光透過性層と、
前記光透過性層の裏側に設けられ、エネルギー線の照射により発色する発色材料を含む発色層と、
前記発色層の裏側に設けられ、前記光透過性層および前記発色層を介して入射する入射光を偏光する偏光層と、を備え、
前記偏光層における可視光の透過率は、前記発色層における可視光の透過率よりも低く、
発色した前記発色材料は、前記偏光層の色とは異なることを特徴とする眼鏡レンズ用積層体。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
（４）  前記発色層は、第１の発色層と、前記該第１の発色層の裏側に設けられ、前記第１の発色層とは発色した際の色相が異なる第２の発色層とを有している上記（１）ないし（３）のいずれかに記載の眼鏡レンズ用積層体。
【手続補正５】
【補正対象書類名】明細書
【補正対象項目名】００１２
【補正方法】変更
【補正の内容】
【００１２】
（５）  前記第２の発色層における可視光の透過率は、前記第１の発色層における可視光の透過率よりも低い上記（４）に記載の眼鏡レンズ用積層体。
【手続補正６】
【補正対象書類名】明細書
【補正対象項目名】００１３
【補正方法】変更
【補正の内容】
【００１３】
（６）  光透過性を有し、前記発色層の裏側に設けられ、前記眼鏡レンズに対して当該眼鏡レンズ用積層体を接合する接合層をさらに有している上記（１）ないし（５）のいずれかに記載の眼鏡レンズ用積層体。
【手続補正７】
【補正対象書類名】明細書
【補正対象項目名】００１４
【補正方法】変更
【補正の内容】
【００１４】
（７）  眼鏡レンズと、眼鏡レンズの表側の面に配置された眼鏡レンズ用積層体とを備える積層体付眼鏡レンズであって、
前記眼鏡レンズ用積層体は、光透過性を有する光透過性層と、前記光透過性層の裏側に設けられ、エネルギー線の照射により発色する発色材料を含む発色層と、前記発色層の裏側に設けられ、前記光透過性層および前記発色層を介して入射する入射光を偏光する偏光層と、を備え、
前記偏光層における可視光の透過率は、前記発色層における可視光の透過率よりも低く、
発色した前記発色材料は、前記偏光層の色とは異なることを特徴とする積層体付眼鏡レンズ。
【手続補正８】
【補正対象書類名】明細書
【補正対象項目名】００１５
【補正方法】変更
【補正の内容】
【００１５】
（８）  上記（１）ないし（６）のいずれかに記載の前記眼鏡レンズ用積層体を用意する工程と、
前記眼鏡レンズ用積層体の前記発色層に、前記光透過性層を介して、前記エネルギー線を照射することにより、前記発色材料を発色させて前記発色層にマーキングを施す工程と、を含むことを特徴とするマーキング方法。
【手続補正９】
【補正対象書類名】明細書
【補正対象項目名】００１６
【補正方法】変更
【補正の内容】
【００１６】
（９）  上記（７）に記載の前記積層体付眼鏡レンズを用意する工程と、
前記積層体付眼鏡レンズの前記発色層に、前記光透過性層を介して、前記エネルギー線を照射することにより、前記発色材料を発色させて前記発色層にマーキングを施す工程と、を含むことを特徴とするマーキング方法。
【国際調査報告】
2017073220.tif 000010
2017073220.tif 000011
2017073220.tif 000012
2017073220.tif 000013